(57)【要約】【課題】  透明樹脂製電極基板上に色素が吸着された半導体多孔質層を有する構造を有している負極であって、変換効率の高い色素増感型太陽電池を作製することが可能な負極を製造する方法を提供する。【解決手段】  透明樹脂製電極基板上に、金属酸化物半導体及び該金属酸化物に対応する金属アルコキシドが有機溶媒中に分散された半導体ペーストを塗布して半導体コーティング層を形成し、該半導体コーティング層の多孔質化処理によって半導体多孔質層を形成し、この半導体多孔質層に色素溶液を接触させて色素吸着処理を行うことにより色素増感型太陽電池における負極を製造する方法において、前記色素吸着処理後に洗浄処理を行い、次いで減圧乾燥または熱風吹き付けによる乾燥を行う。【選択図】  図１。
2006244861.tif 000002
【特許請求の範囲】
【請求項１】
透明樹脂製電極基板上に、金属酸化物半導体及び該金属酸化物に対応する金属アルコキシドが有機溶媒中に分散された半導体ペーストを塗布して半導体コーティング層を形成し、該半導体コーティング層の多孔質化処理によって半導体多孔質層を形成し、この半導体多孔質層に色素溶液を接触させて色素吸着処理を行うことにより色素増感型太陽電池における負極を製造する方法において、前記色素吸着処理後に洗浄処理を行い、次いで減圧乾燥または熱風吹き付けによる乾燥を行うことを特徴とする製造方法。
【請求項２】
前記乾燥を、２５乃至１２０℃の温度で１０Ｔｏｒｒ以下の真空度に保持されたチャンバー内に保持することにより行う請求項１に記載の製造方法。
【請求項３】
前記乾燥を、乾燥温度２５乃至１２０℃の雰囲気のチャンバー内で、透明導電性樹脂基板側から、０．３乃至３００ｍ3の風量で気流を吹き付けることによる熱風乾燥により行う請求項１に記載の製造方法。
【請求項４】
半導体ペースト塗布後に直ちに半導体コーティング層を急激乾燥して脱溶媒し、脱溶媒に連続して脱水縮合並びに脱水縮合により生成した水の除去を行うことにより半導体多孔質層を形成する請求項１に記載の製造方法。
【請求項５】
前記脱溶媒及びそれに続く脱水縮合及び水の除去を減圧下で行う請求項４に記載の製造方法。
【請求項６】
前記脱溶媒を低温領域での加熱により行い、それに続く脱水縮合及び水の除去を高温領域での加熱により行う請求項５に記載の製造方法。
【請求項７】
前記低温領域が２５乃至１００℃であり、前記高温領域が１００乃至２００℃である請求項６に記載の製造方法。
【発明の詳細な説明】
【技術分野】
【０００１】
本発明は、色素増感型太陽電池における負極の製造方法に関するものであり、より詳細には、有機溶媒中に金属酸化物半導体が分散された半導体ペーストを透明樹脂製電極基板上に塗布し、有機溶媒を除去することにより半導体多孔質層を形成する工程を含む色素増感型太陽電池における負極の製造方法に関する。
【背景技術】
【０００２】
現在、地球規模の環境問題や化石エネルギー資源枯渇問題などの観点から太陽光発電に対する期待が大きく、単結晶及び多結晶シリコン光電変換素子が太陽電池として実用化されている。しかし、この種の太陽電池は、高価格であること、シリコン原料の供給問題などを有しており、シリコン以外の材料を用いた太陽電池の実用化が望まれている。
【０００３】
上記のような見地から、最近では、シリコン以外の材料を用いた太陽電池として、色素増感型太陽電池が注目されている。この色素増感型太陽電池は、図１に示すように、透明ガラスや透明樹脂フィルムなどの透明基板１ａ上に透明導電膜１ｂ（例えばＩＴＯ膜）を電極基板１として使用し、この電極基板１の透明導電膜１ｂ上に二酸化チタンなどの金属酸化物半導体の多孔質層３を設け、この多孔質層３の表面に増感色素（例えばＲｕ色素）５を吸着させたものを負極７として有しており、このような負極７を、電解質液８を間に挟んで正極１０に対峙させた構造を有している。
【０００４】
このような構造の色素増感型太陽電池では、負極７側から可視光を照射すると、色素５が励起され、基底状態から励起状態へと遷移し、励起された色素５の電子は、半導体の多孔質層３の伝導帯へ注入され、外部回路１２を通って正極１０に移動する。正極１０に移動した電子は、電解液中のイオンによって運ばれ、色素５に戻る。このような過程の繰り返しにより電気エネルギーが取り出されるわけである。このような色素増感型太陽電池の発電メカニズムは、ｐｎ接合型光電変換素子と異なり、光の捕捉と電子伝導が別々の場所で行われ、植物の光電変換プロセスに非常に似たものとなっている。
【０００５】
ところで、上記のような色素増感型太陽電池の負極７は、透明基板１ａの透明導電膜１ｂ上に、金属酸化物半導体を、水や有機溶媒などに分散させた半導体ペーストを塗布して、加熱処理して溶媒を除去し焼き付けることにより半導体の多孔質層３を形成し、この上に色素溶液を塗布し、色素を多孔質層３に吸着させた後、色素溶液の溶媒を除去することにより製造されている（特許文献１，２）。
【特許文献１】特許第２６６４１９４号
【特許文献２】特公平８−１５０９７号
【発明の開示】
【発明が解決しようとする課題】
【０００６】
ところで、上記のようにして負極７を製造する方法では、透明基板１ａとして透明ガラスを用いている場合には、半導体ペーストを塗布しての溶媒除去及び焼付けをかなり高温（例えば４５０℃程度まで）での加熱処理により行うことができるが、透明基板１ａとしてポリエチレンテレフタレートなどの透明樹脂フィルムを用いた場合には、その熱変形を防止するために、加熱処理温度が制限される。従って、このような場合には、金属酸化物半導体を分散させるための溶媒として低級アルコール等の有機溶媒を使用し、且つ１２０〜１５０℃程度の低温での加熱処理により半導体多孔質層３を形成している。
【０００７】
しかしながら、上記のような方法で透明樹脂製電極基板（即ち、透明樹脂製フィルム表面に透明導電膜を形成したもの）上に半導体多孔質層を形成して得られた負極を製造したときには、最終的に組み立てられた太陽電池の変換効率が低く、例えば透明ガラスを電極基板として用いた場合に比して低く、変換効率の増大が求められている。
【０００８】
従って、本発明の目的は、透明樹脂製電極基板上に色素が吸着された半導体多孔質層を有する構造を有している負極であって、変換効率の高い色素増感型太陽電池を作製することが可能な負極を製造する方法を提供することにある。
【課題を解決するための手段】
【０００９】
本発明によれば、透明樹脂製電極基板上に、金属酸化物半導体及び該金属酸化物に対応する金属アルコキシドが有機溶媒中に分散された半導体ペーストを塗布して半導体コーティング層を形成し、該半導体コーティング層の多孔質化処理によって半導体多孔質層を形成し、この半導体多孔質層に色素溶液を接触させて色素吸着処理を行うことにより色素増感型太陽電池における負極を製造する方法において、前記色素吸着処理後に洗浄処理を行い、次いで減圧乾燥または熱風吹き付けによる乾燥を行うことを特徴とする製造方法が提供される。
【００１０】
本発明の製造方法においては、
（１）前記乾燥を、２５乃至１２０℃の温度で１０Ｔｏｒｒ以下の真空度に保持されたチャンバー内に保持することにより行うこと、
（２）前記乾燥を、乾燥温度２５乃至１２０℃の雰囲気のチャンバー内で、透明導電性樹脂基板側から、０．３乃至３００ｍ3の風量で気流を吹き付けることによる熱風乾燥により行うこと、
（３）半導体ペースト塗布後に直ちに半導体コーティング層を急激乾燥して脱溶媒し、脱溶媒に連続して脱水縮合並びに脱水縮合により生成した水の除去を行うことにより半導体多孔質層を形成すること、
（４）前記脱溶媒及びそれに続く脱水縮合及び水の除去を減圧下で行うこと、
（５）前記脱溶媒を低温領域での加熱により行い、それに続く脱水縮合及び水の除去を高温領域での加熱により行うこと、
（６）前記低温領域が２５乃至１００℃であり、前記高温領域が１００乃至２００℃であること、
が好ましい。
【発明の効果】
【００１１】
本発明においては、色素吸着処理を行った後に行われる洗浄処理後の乾燥が、減圧乾燥または熱風吹き付けによる熱風乾燥によって行われる。これにより、色素で増感された半導体多孔質層内に洗浄液に由来する微量水分を確実に除去することができるのである。
【００１２】
本発明者等の研究によると、色素で増感されている半導体多孔質層の内部に僅かにでも微量の水分が残存していると、該負極を用いて組み立てられた色素増感型太陽電池の変換効率が低下してしまう。即ち、色素で増感された半導体多孔質層は、色素溶液を多孔質半導体層に接触させることにより形成されるため、このような処理（色素吸着処理）後に洗浄が行われる。従って、増感された半導体多孔質層の内部には、洗浄液に由来する微量の水分が残存し易く、これが変換効率の低下をもたらしているものと考えられる。例えば、従来では、色素水溶液を洗浄した後の乾燥は、大気圧下で適度な温度に加熱することにより行われていたため、該多孔質層の内部のポア内に微量の水分が残存してしまい、後述する比較例に示されているように、このような負極を用いた太陽電池の変換率は約２．０〜３．０％程度である。
【００１３】
しかるに、本発明に従い、この乾燥を減圧乾燥或いは熱風乾燥により行う場合には、半導体多孔質層の内部についても十分に乾燥が行われ、微量水分の残存を有効に抑制することが可能となり、この結果、後述する実施例に示されているように、変換効率は約３〜５％に増大することとなる。
【００１４】
また、本発明においては、半導体ペーストを塗布することにより透明電極樹脂基板上に形成された半導体コーティング層の多孔質化処理を、半導体ペースト塗布後に直ちに半導体コーティング層を急激乾燥して脱溶媒し、脱溶媒に連続して脱水縮合並びに脱水縮合により生成した水を除去することにより行うことが、色素吸着量を増大し、変換効率を高める上で極めて好適である。
【００１５】
即ち、半導体ペースト中に金属酸化物半導体とともに配合されている金属アルコキシドは、バインダーとして機能するものであり、ゲル化により金属酸化物半導体粒子同士を接合し、多孔質の層を形成するものである。従来では、半導体ペースト塗布後に大気中に放置しての乾燥（自然乾燥）により徐々に溶媒の除去及びゲル化を行っていたのであるが、このような手段では、表面から徐々に脱溶媒及びゲル化が進行しいていくために、該多孔質層が緻密な層となってしまい、この結果、その表面積も小さいものとなり、色素吸着量を増大させることが困難となる。例えば、後述する比較例では、このような自然乾燥により半導体多孔質層を形成していることから、半導体多孔質層への色素吸着量は、約１．８〜２×１０-８モル／ｃｍ２程度である。
【００１６】
しかるに、半導体ペースト塗布後に急激乾燥（減圧下での加熱による乾燥）を行い、引き続いて減圧下で加熱温度を高めて脱水縮合（ゲル化）並びに脱水縮合により生成した水を除去する処理を行ったときには、コーティング層の内部から一気に溶媒が揮発するため、内部にポアが多く形成され、多孔質化度の高い多孔質層が形成され、その表面積が極めて増大し、色素吸着量も増大し、変化率がさらに高められるのである。例えば後述する実施例では、色素吸着量は、約３〜５×１０-８モル／ｃｍ２程度に増大しており、この結果、変換率は約３〜５％にさらに増大している。
【００１７】
尚、本発明において、半導体ペースト塗布後直ちに急激乾燥を行うとは、塗布後にコーティング層表面での脱溶媒或いはさらにゲル化が生じての表面の緻密化が生じない程度の時間内に急激乾燥を開始することを意味する。また、急激乾燥は、自然乾燥ではなく、減圧加熱や熱風吹き付け乾燥の如き、強制的に一気に乾燥を行うことを意味するものである。
【発明を実施するための最良の形態】
【００１８】
以下、本発明の色素増感型太陽電池における負極の製造プロセスを、図１を参照して説明する。
【００１９】
先ず、図１で示されている透明樹脂製電極基板１を用意する。この電極基板１は、通常、０．２５乃至３６０ｃｍ２程度の大きさを有するものであり、透明樹脂フィルム１ａ上に透明導電膜１ｂを設けたものであり、透明樹脂フィルム１ａとしては、透明である限り任意のものが使用されるが、例えば、低密度ポリエチレン、高密度ポリエチレン、ポリプロピレン、ポリ１−ブテン、ポリ４−メチル−１−ペンテン、或いはエチレン、プロピレン、１−ブテン、４−メチル−１−ペンテン等のα−オレフィン同士のランダム乃至ブロック共重合体等のポリオレフィン系樹脂；エチレン−酢酸ビニル共重合体、エチレン−ビニルアルコール共重合体、エチレン−塩化ビニル共重合体等のエチレン−ビニル化合物共重合体樹脂；ポリスチレン、アクリロニトリル−スチレン共重合体、ＡＢＳ、α−メチルスチレン−スチレン共重合体等のスチレン系樹脂；ポリビニルアルコール、ポリビニルピロリドン、ポリ塩化ビニル、ポリ塩化ビニリデン、塩化ビニル−塩化ビニリデン共重合体、ポリアクリル酸、ポリメタクリル酸、ポリアクリル酸メチル、ポリメタクリル酸メチル等のビニル系樹脂；ナイロン６、ナイロン６−６、ナイロン６−１０、ナイロン１１、ナイロン１２等のポリアミド樹脂；ポリエチレンテレフタレート、ポリブチレンテレフタレート、ポリエチレンナフタレート等のポリエステル樹脂；ポリカーボネート；ポリフェニレンオキサイド；カルボキシメチルセルロース、ヒドロキシエチルセルロースなどのセルロース誘導体；酸化澱粉、エーテル化澱粉、デキストリンなどの澱粉；及びこれらの混合物からなる樹脂；などからなるフィルムを用いることができる。一般的には、強度や耐熱性等の見地から、ポリエチレンテレフタレートフィルムやポリエチレンナフタレートが好適に使用される。また、透明樹脂フィルム１ａの厚みや大きさは、特に制限されず、最終的に使用される色素増感型太陽電池の用途に応じて適宜決定される。
【００２０】
透明導電膜１ｂとしては、酸化インジウム−酸化錫合金からなる膜（ＩＴＯ膜）や酸化錫にフッ素をドープした膜（ＦＴＯ膜）が代表的であるが、電気抵抗が低いことから、特にＩＴＯ膜が好適である。これらは蒸着により上記の透明基板１ａ上に形成され、その厚みは、通常、０．５乃至０．７μｍ程度である。
【００２１】
次いで、透明樹脂製電極基板１の透明導電膜１ｂ上に、半導体ペーストを塗布して半導体コーティング層を形成する。このコーティング層は、図１における半導体多孔質層（チタニア多孔質層）３を形成するものである。
【００２２】
従って、塗布する半導体ペーストは、金属酸化物半導体粒子を有機溶媒に分散させたものであり、金属酸化物半導体としては、色素増感型太陽電池において従来から使用されているもの、具体的には、チタン、ジルコニウム、ハフニウム、ストロンチウム、タンタル、クロム、モリブデン、タングステンなどの金属の酸化物、或いはこれら金属を含有する複合酸化物、例えばＳｒＴｉＯ３、ＣａＴｉＯ３などのペロブスカイト型酸化物などを用いることができる。高い変換率を確保するためには、二酸化チタン（特にアナターゼ型結晶構造を有するもの）が最も好適に使用される。また、このような半導体酸化物の粒子は、多孔質化の点で微粒であることが好ましく、通常、その粒径が５〜５００ｎｍ、特に５〜３５０ｎｍの範囲にあるのがよい。
【００２３】
また、上記の金属酸化物半導体粒子を分散させる有機溶媒としては、例えばメタノール、エタノール、イソプロパノール、ｎ−ブタノール、ｓｅｃ−ブタノール、ｔ−ブタノール等の炭素数が４以下の低級アルコール、エチレングリコール、プロピレングリコール（１，３−プロパンジオール）、１，３−プロパンジオール、１，４−ブタンジオール、１，２−ブタンジオール、１，３−ブタンジオール、２−メチル−１，３−プロパンジオール等の脂肪族グリコール、メチルエチルケトン等のケトン類、ジメチルエチルアミン等のアミン類などが単独または２種以上の組み合わせで好適に使用されるが、特に好適には、炭素数４以下の低級アルコールが使用される。即ち、このような有機溶媒を用いることにより、透明樹脂フィルム１ａの熱変形を発生させることなく、容易に当該有機溶媒を除去することができるからである。
【００２４】
さらに、上記の半導体ペースト中は、前記金属酸化物に対応する金属アルコキシドが配合される。この金属アルコキシドは、所謂バインダーとして機能するものであり、所謂分散剤及び硬化剤としての機能を有しており、有機溶媒中に金属酸化物半導体粒子を均一且つ安定に分散させることができ、更に、半導体微粒子同士を連結させるように容易に硬化し、短時間で均一な半導体多孔質層３を形成するのに有利となる。しかも、この金属アルコキシドは、半導体微粒子との縮合によって該半導体微粒子に対応する金属酸化物を形成するため、このような金属アルコキシドによる性能低下は生じない。本発明において、このような金属アルコキシドとしては、イソプロポキシドが好適であり、特に金属酸化物半導体として二酸化チタン粒子を用いた場合には、テトライソプロポキシチタンが最も好適である。例えば、二酸化チタン粒子とテトライソプロポキシチタンとの組み合わせの場合、テトライソプロポキシチタンは、有機溶媒中に含まれる微量の水分或いは大気中の湿分により容易に加水分解し且つ有機溶媒の除去に伴って二酸化チタン微粒子と縮合し、粒子間を結合させるため、半導体コーティング層の多孔質層化を促進させる。従って、かかる組み合わせは、短時間で且つ低温で多孔質化を行う上で極めて有利である。
【００２５】
また、上記の金属アルコキシドは、前述した金属酸化物半導体粒子１００重量部当り、１０乃至６０重量部、特に２０乃至４０重量部の量で使用するのが好適である。あまり多量に使用すると、硬化効果は上昇するが、分散効果は上昇せず、かえって変換効率を低下する等の不都合を生じ易く、また、あまり少量でも、所望の硬化効果及び分散効果を得ることができないからである。
【００２６】
さらに、上述した半導体ペーストの固形分濃度は、１０乃至５０重量％、特に１５乃至２５重量％の範囲にあるのがよい。溶媒量が多すぎると、垂れ等により安定な厚みのコーティング層を形成することが困難となり、また、溶媒量が少ないと、作業性が低下してしまう。
【００２７】
尚、金属アルコキシド含有の半導体ペーストは、１リットル当たり１〜３モル程度の金属アルコキシドを含有する有機溶媒溶液を調製し、この有機溶媒溶液を金属酸化物半導体粒子とともに前述した低級アルコールに分散させることにより調製することができる。この場合、金属アルコキシド用の有機溶媒としては、前述した炭素数４以下の低級アルコールが好適に使用される。
【００２８】
半導体ペーストのコーティングは、ドクターブレード法、スピンコート法、スクリーン印刷法、スプレーコーティング法等の周知の方法で行うことができ、その厚みは、多孔質化後の厚みが５乃至２０μｍ程度、半導体重量としては、０．００１乃至０．０１０ｇ／ｃｍ２程度となるようにするのがよい。
【００２９】
上記のようにして本発明の半導体ペーストを透明樹脂製電極基板１の透明導電膜１ｂ上にコーティングして半導体コーティング層を形成した後に、多孔質化処理を行う。
【００３０】
即ち、この多孔質化は、半導体ペースト塗布後に直ちに行うことが好ましく、例えば塗布後、１０分以内に多孔質化処理を開始することが好ましい。塗布後から多孔質化処理開始までにあまり時間が経過してしまうと、自然乾燥による脱溶媒及びゲル化がコーティング層の表面から始まり、コーティング層の表面が緻密になってしまうおそれがあり、多孔質度の高い層を形成しにくくなってしまうからである。例えば、従来法により自然乾燥等により多孔質化を行った場合には、図２に示されるように、半導体多孔質層３の内部には空隙が存在せず、緻密な層となるが、上記のように急激乾燥を経て形成される半導体多孔質層３には、その内部に空隙３ａが多く生成しており、従ってその表面積も大きく、色素吸着量を増大させることができる。
【００３１】
また、多孔質化処理は、半導体コーティング層が表面に形成されている塗布された透明樹脂製電極基板１を、所定のチャンバー内に導入して行われるが、通常、急激乾燥により一気に脱溶媒を行い、引き続いて脱水縮合（ゲル化）及び縮合水の除去を行うことにより、多孔質化処理を行うことが、多孔質度の高い半導体多孔質層を形成し、後述する色素吸着処理による色素吸着量を増大させる上で好適である。先にも述べたように、急激乾燥により、一気にコーティング層内部の溶媒が揮散し、極めて多孔質度の高い層が形成されるからである。
【００３２】
急激乾燥は、所謂大気圧下での加熱により行うこともできるが、コーティング層の内部の溶媒を迅速に揮散させるという点で、熱風吹き付け乾燥や減圧乾燥により急激乾燥を行うことが好ましく、最も好適には、減圧乾燥、例えば、チャンバー内を２５乃至１２０℃の温度で且つ１０Ｔｏｒｒ以下の真空度に保持することにより行うことが好ましい。即ち、単なる加熱乾燥では、透明樹脂製電極基板１の熱変形等を防止するために加熱温度が制限され、脱溶媒効率が低いが、上記のような減圧下での加熱乾燥により、極めて迅速に脱溶媒を行うことができ、しかもコーティング層内部の溶媒の揮散も有効に行うことができるからである。また、このような減圧で急激乾燥を行うことにより、半導体粒子同士の接触度合いも向上し、変換効率を高める上で有利となる。
【００３３】
尚、熱風吹き付け乾燥により急激乾燥を行う場合には、透明樹脂製電極基板１の熱変形等を生じない程度で可及的に高い温度（例えば１２０℃以下の温度）で、乾燥空気などをシリカゲルなどの乾燥剤を通して水を吸着しながらチャンバー内を循環させながら、半導体コーティング層に吹き付けることが好適である。
【００３４】
また、急激乾燥に続いて行われる脱水縮合（ゲル化）及び縮合水の除去は、上記の急激乾燥工程でも一部行われている。従って、この工程は明確に急激乾燥工程と分離できるものではなく、急激乾燥に連続して行われるものであるが、通常、かかる工程は、急激乾燥よりも高い温度領域で行われる。例えば、上記のように減圧下での加熱乾燥により急激乾燥が行われた場合には、その真空度を維持したまま、温度を１００乃至２００℃の高温領域に高めることにより、脱水縮合及び縮合水の除去を行うのがよい。従って、この場合には、急激乾燥開始から脱水縮合及び縮合水の除去を終了するまで、徐々に温度を昇温させていくことが好ましく、通常、これらの工程は１〜２時間程度かけて行われる。尚、熱風の吹き付けにより急激乾燥を行った場合には、そのまま、或いは透明樹脂製電極基板１の熱変形等を生じない程度の範囲で温度を上昇させて脱水縮合及び縮合水の除去を行うのがよい。
【００３５】
上述した多孔質化処理により、例えばアルキメデス法による相対密度が５０乃至９０％、特に５５乃至８０％程度の半導体多孔質層３が形成される。
【００３６】
上記のような多孔質化処理が行われた後に、半導体多孔質層３に色素溶液を接触させることにより、増感色素５を吸着させる。この吸着処理は、上記の脱水処理後、直ちに行うのがよい。即ち、脱水処理後の半導体多孔質層３が大気中に長時間曝されると、再び、大気中の水分を吸着してしまうからである。
【００３７】
色素溶液の接触は、ディッピング或いは色素溶液の滴下により行うことができる。吸着処理時間（浸漬時間）は、ディッピングの場合、通常、３０分〜２４時間程度である。また、色素溶液の滴下による吸着処理は、減圧下で行うこともでき、例えば、減圧下で多孔質化処理を行った場合には、減圧の程度を比較的小さくし（例えば、２〜０．１Ｔｏｒｒ程度）、さらに処理する基板１を振とうさせながら色素溶液の滴下を行うのがよい。
【００３８】
上記のような吸着処理後、洗浄及び乾燥して色素溶液の溶媒、余剰色素や洗浄液を除去することにより、表面に増感色素５が形成された半導体多孔質層３を有する負極７を得ることができる。この場合、半導体多孔質層３表面に微量水分が付着していない状態で色素の吸着が行われるため、均一に増感色素５の薄層を形成することができる。
【００３９】
用いる増感色素は、カルボキシレート基、シアノ基、ホスフェート基、オキシム基、ジオキシム基、ヒドロキシキノリン基、サリチレート基、α−ケト−エノール基などの結合基を有するそれ自体公知のものが使用され、前述した特許文献１，２等に記載されているもの、例えばルテニウム錯体、オスミウム錯体、鉄錯体などを何ら制限なく使用することができる。特に幅広い吸収帯を有するなどの点で、ルテニウム−トリス（２，２’−ビスピリジル−４，４’−ジカルボキシラート）、ルテニウム−シス−ジアクア−ビス（２，２’−ビスピリジル−４，４’−ジカルボキシラート）などのルテニウム系錯体が好適である。このような増感色素の色素溶液は、溶媒としてエタノールやブタノールなどのアルコール系有機溶媒を用いて調製され、その色素濃度は、通常、３×１０−４乃至５×１０−４mol/l程度である。
【００４０】
吸着処理後の洗浄は、例えばエタノール、アセトニトリル、メトキシプロピオニトリル等を用いて行われ、これにより、半導体多孔質層３の表面に単分子吸着していない余剰の色素及び溶媒を除去し、次いで乾燥が行われる。
【００４１】
本発明においては、かかる乾燥を、減圧乾燥または熱風吹き付けによる熱風乾燥によって行われる。即ち、半導体多孔質層３は多孔質度が高く、例えば内部に多くの空隙（ポア）を含んでおり、通常の自然乾燥或いは加熱乾燥では、この内部に、洗浄液等に由来する微量の水分が残存しやすく、微量の水分が残存していると、後述する実施例等にも示されているように変換効率の低下を招く。しかしながら、減圧乾燥や熱風の吹き付けによる乾燥により、このような半導体多孔質層３の内部に付着した微量の水分をも有効に除去することができ、変換効率を向上させることが可能となるのである。
【００４２】
本発明において、上記の乾燥を減圧乾燥により行うときには、例えば２５乃至１２０℃の温度で１０Ｔｏｒｒ以下の真空度に保持されたチャンバー内に、色素５で増感された半導体多孔質層３が形成された基板を保持することにより行うことが好ましく、乾燥時間は、基板の大きさや減圧度（真空度）等によっても異なるが、一般には、１乃至１２０分程度、当該チャンバー内に保持すればよい。
【００４３】
また、熱風吹き付けにより乾燥を行う場合には、温度２５乃至１２０℃の雰囲気に保持されたチャンバー内で、乾燥空気を吹き付けることが好ましく、特に、透明導電性樹脂基板１ａ側から吹き付け、その風量を０．３乃至３００ｍ3／ｍｉｎ程度とすることが最も乾燥効率が高い。
【００４４】
このようにして得られた負極７は、半導体多孔質層３内に洗浄液に由来する微量水分が確実に除去されており、かかる負極７を用いて作製された太陽電池は、高い変換効率を示す。
【００４５】
即ち、上記のようにして得られた負極７は、図１に示すように、電解質液８を間に挟んで対極である正極１０に対峙させることにより、色素増感型太陽電池として使用に供される。
【００４６】
尚、電解質液８としては、通常、リチウムイオン等の陽イオンや塩素イオン等の陰イオンを含む種々の電解質溶液を使用することができる。また、この電解質溶液中には、酸化型構造及び還元型構造を可逆的にとり得るような酸化還元対を存在させることが好ましく、このような酸化還元対としては、例えばヨウ素−ヨウ素化合物、臭素−臭素化合物、キノン−ヒドロキノンなどを挙げることができる。また、この電解質液８は、一般に、電気絶縁性の樹脂等により封止され、電極間から漏洩しないように構成されている。
【００４７】
また、正極１０は、透明、不透明に関係なく、種々の電極基板を用いることができ、例えばガラス基板や透明樹脂フィルムなどの透明基板表面に白金層やＩＴＯ等の透明電極層を蒸着させたもの、或いは透明基板表面にＩＴＯ等の透明電極層を蒸着させ、さらにその上に白金層を蒸着させたものなど、任意の構造を採ることができる。
【００４８】
本発明の製造方法により得られた負極７を用いて作製された色素増感型太陽電池では、負極７中の増感色素５が半導体多孔質層３の表面に多く且つ均一に吸着しており、且つ該多孔質層３の内部での微量水分の残存が有効に回避されているため、高い変換効率を示すこととなる。
【実施例】
【００４９】
本発明を、次の実施例及び比較例により説明する。
（実施例１）
チタンイソプロポキシドを１ｍｏｌ／ｌになるように、有機溶剤ブタノールで希釈したチタンアルコキシド溶液を調整し、これと、二酸化チタン粒子（構成粒子径は、１５〜３５０ｎｍの汎用チタニア粒子）を、二酸化チタン微粒子１００重量部当り５０重量部の量で含有し、且つ固形分濃度が２０重量％の二酸化チタン微粒子ペーストを調整した。
そして、ポリエチレンテレフタレートフィルムに導電膜としてＩＴＯ膜を設けた
導電性フィルム（トービ社製、製品名「OTEC」）に、上記調整した二酸化チタンのペーストを塗布し、その後、１Ｔｏｒｒ減圧下雰囲気のチャンバー内に二酸化チタンのペーストが塗布されたサンプルを設置し、１３０℃で６０分の加熱を施し、多孔質膜を得た。その半導体ペーストの厚みは約５μｍで、半導体重量は約０．００２ｇ／ｃｍ２であった。その後、純度９９．５％のエタノールに分散させたルテニウム錯体色素[Ru(dcbpy)2(NCS)2]・2H2Oからなる色素溶液中に、２０時間浸漬して色素を吸着させた。その後、メトキシプロピオニトリルで過剰吸着色素分を洗浄し、５０℃に保持したチャンバー内に挿入して１Ｔｏｒｒ減圧下で３０分乾燥させた。
以上のようにして得られた負極を用いて、これと、LiI/I2（０．５ｍｏｌ／０．０５ｍｏｌ）をメトキシプロピオニトリルに溶かしたものに4-tert-butyl  pyridine（ターシャリーブチルピリジン）を添加して作製した電解質を、白金を蒸着したＩＴＯ／ガラスで構成される正極とで挟み込んだ色素増感型太陽電池を作製した。この電池の変換効率を測定したところ、約４％であった。また、負極の色素吸着量を測定したところ、約３．８×１０-8モル/cm2であった。
【００５０】
（実施例２）
実施例と同様に調整した二酸化チタンペーストを、ポリエチレンテレフタレートフィルムに導電膜としてＩＴＯ膜を設けた導電性フィルム（トービ社製、製品名「OTEC」）に塗布し、その後、１Ｔｏｒｒ減圧下雰囲気のチャンバー内に二酸化チタンのペーストが塗布されたサンプルを設置し、１３０℃で６０分の加熱を施し、多孔質膜を得た。その半導体ペーストの厚みは約５μｍで、半導体重量は約０．００２ｇ／ｃｍ２であった。その後、実施例１と同様に色素を吸着・洗浄させた後、５０℃に保持したチャンバー内に挿入して、透明導電性樹脂基板側から風速２００ｒｐｍの乾燥空気を吹き付けて乾燥させた。
以上のようにして得られた負極を用いて、実施例１と同様に色素増感型太陽電池を作製し、変換効率を測定したところ、約３．５％であった。また、負極の色素吸着量を測定したところ、約３．４×１０-8モル／ｃｍ2であった。
【００５１】
（比較例１）
実施例１と同様に調整した二酸化チタンペーストを、ポリエチレンテレフタレートフィルムに導電膜としてＩＴＯ膜を設けた導電性フィルム（トービ社製、製品名「OTEC」）に塗布し、その後、１Ｔｏｒｒ減圧下雰囲気のチャンバー内に二酸化チタンのペーストが塗布されたサンプルを設置し、１３０℃で６０分の加熱を施し、多孔質膜を得た。その半導体ペーストの厚みは約５μｍで、半導体重量は約０．００２ｇ／ｃｍ２であった。その後、実施例１と同様に色素を吸着・洗浄させた後、１４０℃に保持したチャンバー内に挿入して大気圧下で３０分乾燥させた。
以上のようにして得られた負極を用いて、実施例１と同様に色素増感型太陽電池を作製し、変換効率を測定したところ、約２％であった。また、負極の色素吸着量を測定したところ、約１．８×１０-8モル／ｃｍ2であった。
【００５２】
（比較例２）
実施例１と同様に調整した二酸化チタンペーストを、ポリエチレンテレフタレートフィルムに導電膜としてＩＴＯ膜を設けた導電性フィルム（トービ社製、製品名「OTEC」）に塗布し、その後、１Ｔｏｒｒ減圧下雰囲気のチャンバー内に二酸化チタンのペーストが塗布されたサンプルを設置し、１３０℃で６０分の加熱を施し、多孔質膜を得た。その半導体ペーストの厚みは約５μｍで、半導体重量は約０．００２ｇ／ｃｍ２であった。その後、実施例１と同様に色素を吸着・洗浄させた後、室温、大気圧中で３０分放置し乾燥させた。
以上のようにして得られた負極を用いて、実施例１と同様に色素増感型太陽電池を作製し、変換効率を測定したところ、約２％であった。また、負極の色素吸着量を測定したところ、約２×１０-8モル／ｃｍ2であった。
【図面の簡単な説明】
【００５３】
【図１】本発明により製造される負極を有する色素増感型太陽電池の概略構造を示す図。
【図２】従来の製法によって作成された多孔質層の模式図。
【図３】本発明の製法によって作成された多孔質層の模式図。
【符号の説明】
【００５４】
１：透明樹脂製電極基板
１ａ：透明樹脂フィルム
１ｂ：透明導電層
３：多孔質半導体層
５：増感色素
７：負極
８：電解質液
１０：正極
【図１】
2006244861.tif 000003
【図２】
2006244861.tif 000004
【図３】
2006244861.tif 000005